下記A成分の焼成物、下記B成分の焼成物、及び前記A成分と前記B成分との混合物の焼成物の少なくとも一つを含むことを特徴とするイオン吸着剤。A成分:Ca2、CaCO3、CaCl2、及びCa2からなる群から選択される少なくとも一つB成分:Al3及びAl23の少なくとも一方前記イオン吸着剤が、前記A成分と前記B成分との混合物の焼成物であり、前記A成分が、Ca2及びCaCO3の少なくとも一方であり、前記B成分が、Al3である請求項1記載のイオン吸着剤。前記イオン吸着剤が、前記A成分と前記B成分との混合物の焼成物であり、前記A成分がCa2であり、かつ、前記B成分が、Al3であるか、又は、前記A成分がCaCO3であり、かつ、前記B成分が、Al3である請求項1又は2記載のイオン吸着剤。前記A成分と前記B成分との混合物の焼成物において、CaとAlのモル比CaAlが、2~5の範囲である請求項1から3のいずれか一項に記載のイオン吸着剤。前記焼成物の焼成温度が、600°C以上である請求項1から4のいずれか一項に記載のイオン吸着剤。下記A成分、下記B成分、及び前記A成分と前記B成分との混合物の少なくとも一つを焼成することを特徴とするイオン吸着剤の製造方法。A成分:Ca2、CaCO3、CaCl2、及びCa2からなる群から選択される少なくとも一つB成分:Al3及びAl23の少なくとも一方前記焼成が、前記A成分と前記B成分との混合物の焼成であり、前記A成分がCa2であり、かつ、前記B成分が、Al3であるか、又は、前記A成分がCaCO3であり、かつ、前記B成分が、Al3である請求項6記載の製造方法。前記A成分と前記B成分との混合物の焼成物において、CaとAlのモル比CaAlが、2~5の範囲である請求項6又は7記載の製造方法。前記焼成物の焼成温度が、600°C以上である請求項6から8のいずれか一項に記載の製造方法。排水中に排水処理剤を添加してイオンを除去する排水処理方法であって、前記排水処理剤が、請求項1から5のいずれか一項に記載のイオン吸着剤を含むことを特徴とする排水処理方法。請求項10記載の排水処理方法に使用する排水処理剤であって、請求項1から5のいずれか一項に記載のイオン吸着剤を含むことを特徴とする排水処理剤。そこで、本発明は、陽イオン及び陰イオンを形成する物質であっても吸着して除去することが可能なイオン吸着剤及びその製造方法を提供することを目的とする。前記目的を達成するために、本発明のイオン吸着剤は、下記A成分の焼成物、下記B成分の焼成物、及び前記A成分と前記B成分との混合物の焼成物の少なくとも一つを含むことを特徴とする。A成分:Ca2、CaCO3、CaCl2、及びCa2からなる群から選択される少なくとも一つB成分:Al3及びAl23の少なくとも一方また、本発明のイオン吸着剤の製造方法は、下記A成分、下記B成分、及び前記A成分と前記B成分との混合物の少なくとも一つを焼成することを特徴とする。A成分:Ca2、CaCO3、CaCl2、及びCa2からなる群から選択される少なくとも一つB成分:Al3及びAl23の少なくとも一方本発明のイオン吸着剤によれば、陽イオン及び陰イオンの双方を吸着して除去することが可能である。このため、本発明のイオン吸着剤を、例えば、排水処理に適用すれば、陽イオン及び陰イオンを効率的に除去することが可能となる。また、本発明のイオン吸着剤は、例えば、本発明の製造方法により製造可能である。本発明のイオン吸着剤及びその製造方法において、前記A成分と前記B成分との混合物が、Ca2とAl3の混合物、又は、CaCO3とAl3の混合物であってもよい。また、前記混合物は、Ca2、CaCO3及びAl3の三者の混合物であってもよい。本発明のイオン吸着剤及びその製造方法では、前記A成分と前記B成分との混合物の焼成物において、CaとAlのモル比CaAlが、2~5の範囲であることが好ましい。本発明のイオン吸着剤及びその製造方法において、前記焼成物の焼成温度が、600°C以上であることが好ましい。本発明の排水処理方法は、排水中に排水処理剤を添加してイオンを除去する排水処理方法であって、前記排水処理剤が、前記本発明のイオン吸着剤を含むことを特徴とする。本発明の排水処理剤は、本発明の排水処理方法に使用する排水処理剤であって、前記本発明のイオン吸着剤を含むことを特徴とする。次に、本発明について、例をあげて詳細に説明する。但し、本発明は、以下の説明によって限定及び制限されない。前述のように、本発明のイオン吸着剤は、前記A成分の焼成物、前記B成分の焼成物、及び前記A成分と前記B成分との混合物の焼成物の少なくとも一つを含む。前述のように、前記A成分と前記B成分との混合物は、Ca2とAl3の混合物、CaCO3とAl3の混合物、又は、Ca2、CaCO3及びAl3の三者の混合物であってもよい。前記A成分と前記B成分との混合物の焼成物において、CaとAlのモル比CaAlは、特に制限されず、例えば、0.5~15の範囲、好ましくは、2~5の範囲である。前記モル比が、2~5の範囲では、例えば、ホウ素及びCr6を効果的に吸着することができる。前記焼成物の焼成温度は、特に制限されず、例えば、600°C以上であり、好ましくは、800°C以上であり、より好ましくは1000°C以上である。前記焼成温度の具体的範囲は、例えば、600~1000°Cの範囲であり、好ましくは、800~1000°Cの範囲であり、より好ましくは、1000°Cである。本発明のイオン吸着剤は、例えば、CaOCa12Al14O33Ca5Al6O14CaAl4O33Ca12Al14O7及びCaAl2O4等の結晶性化合物を含んでいる。これらの結晶性化合物の割合は、CaとAlのモル比及び焼成温度等によって変化する。本発明のイオン吸着剤は、前記混合物を焼成することにより製造することができる。本発明のイオン吸着剤は、前記焼成物以外の物質を含んでいてもよく、例えば、他のイオン吸着剤を含んでいてもよい。本発明において、吸着対象となるイオンは特に制限されないが、例えば、前述した、ホウ素が形成する陰イオンB4、クロムが形成する陰イオンがあげられ、これら以外のオキシアニオンがある。前記オキシアニオンとしては、AsO33AsO43SeO42MoO42WO42Pb62等があげられる。また、本発明において、吸着対象となる陽イオンとしては、Cr3Mn2Cu2Fe2Fe3Cd2等があげられる。つぎに、本発明の実施例について説明する。なお、本発明は、下記の実施例により限定及び制限されない。1Ca2Al3混合物の熱重量分析Ca2Al3モル比5の混合物を10°Cminの昇温速度で100°C~1000°Cまで昇温し、熱重量分析装置製品名TG8101D、リガク社製を用いて重量変化を測定した。その結果を図1に示す。図示のように、100~250°C付近まではほぼ一定の重量を示し、その後、250~270°Cの間で急激に重量が減少した後、270~390°Cの間でほぼ一定の重量を示した。さらに、390~440°Cの間で急激に重量が減少した後、440~660°Cの間でゆるやかに重量が減少した。その後、660~1000°Cの間ではほぼ一定の重量を示した。2焼成温度の異なるCa2Al3混合物のX線回折XRD分析前記TG分析で重量がほぼ一定となった温度350°C、500°C、800°C及び1000°CでCa2Al3混合物を焼成し、そのXRD分析により生成する結晶性化合物を同定した。その結果を図2に示す。図示のように、焼成温度350°CではCa2に由来するシャープなピークが検出され、500°CではCa2に由来するがブロードなピークが検出された。したがって、350°Cでは結晶性のCa2が存在し、加熱に伴い500°Cでは結晶性Ca2が非晶質化したことになる。さらに、焼成温度800°Cでは非晶性Ca2の他に、わずかではあるがCaO由来のピークが検出された。さらに高い焼成温度1000°CではCaO由来のピーク強度が大きくなると同時にCa12Al14O33に由来するピークが明瞭に検出された。3Ca2Al3モル比の異なる混合物の1000°C焼成物のXRD分析CaAlモル比を05~15の間で変化させたCa2Al3混合物を1000°Cで焼成したものについてX線回折装置製品名D8ADVANCETXS、BRUKERaxs社製を用いてXRD分析を行った。その結果を、図3に示す。図示のように、CaAlモル比05および10では、結晶性化合物としてCaOの他に、Ca12Al14O33が検出され、さらに、低濃度ながらCaAl4O7およびCaAl2O4も検出された。CaAlモル比2以上では、CaOおよびCa12Al14O33に帰属されるピークが検出されたが、CaAlモル比の増加に伴いCaOのピーク強度は増加し、Ca12Al14O33のピーク強度は低下した。このことから、CaAlモル比の増加に伴いCaOの生成量が増加し、Ca12Al14O33の生成量は低下したと考えられる。4CaCO3Al3混合物のTG分析CaCO3Al3モル比5の混合物を10°Cminの昇温速度で100°C~1000°Cまで昇温し、前述と同じ装置で重量変化を測定した。その結果を図4に示す。図示のように、100~250°C付近まではほぼ一定の重量を示し、その後、250~270°Cの間で急激に重量が減少した後、270~600°Cの間で徐々に重量が減少し、600~770°Cの間で急激に重量が減少し、それ以降ではほぼ一定の重量を示した。5焼成温度の異なるCaCO3Al3混合物のXRD分析前述したTG分析結果をもとに、重量がほぼ一定となった温度でCaCO3Al3混合物を焼成し、前述の装置を用い、XRD分析を行った。その結果を図5に示す。図示のように、焼成温度350°Cでは原料中に存在するCaCO3に由来するシャープなピークが検出され、800°CではシャープなCaOのピークと、ピーク強度が低くブロードなCa2に由来するピークが検出された。このことから、少なくとも350~800°Cの間で、CaCO3の熱分解2はCaOが空気中の湿分を吸収して生成したと推定される2。さらに、高い焼成温度1000°CではCaOに由来するシャープなピークのほかにCa9Al6O18やCa5Al6O14に由来する強度の低いピークが観測された。この場合、結晶性化合物としてCaOが主成分で、Ca5Al6O14およびCa9Al6O18が低濃度で含まれることになる。なお、前記推定は、本発明を制限及び限定しない。6CaCO3Al3モル比の異なる混合物の1000°C焼成物のXRD分析CaAlモル比を変化させたCaCO3Al3混合物を1000°Cで焼成したものについて、前述の装置を用いて、XRD分析した。その結果を図6に示す。図示のように、CaAlモル比05では、結晶性化合物としてCaOに加え、微量のCa5Al6O14CaAl4O7およびCaAl2O4が検出された。CaAlモル比10では、CaOに加え、微量のCa5Al6O14およびCaAl2O4が検出された。CaAlモル比15以上では、CaOとCa9Al6O18に加え、微量のCa5Al6O14が検出された。CaAlモル比の増加に伴いCaOに由来するピークの強度は増加の傾向を示したが、Ca9Al6O18に由来するピークの強度はCaAlモル比の増加により増加し、CaAlモル比3で最も高くなり、さらにCaAlモル比が増加するとピーク強度は低下し、CaAlモル比10以上ではCa9Al6O18に由来するピークは観測されなかった。これらのことから、CaAlモル比の増加に伴いCaO生成量は増加し、Ca9Al6O18生成量はCaAlモル比3で最大となり、さらにCaAlモル比を増加させるとCa9Al6O18生成量は低下し、CaAlモル比10以上では消失したと推定される。ただし、本発明は前記推定により限定及び制限されない。7各種焼成物によるホウ素の吸着ホウ酸水溶液50mLに各種焼成物05gを添加し、よく混合したのち、1日間、室温で放置した。その後、溶液中の沈殿物をろ過し、ろ液中に残存するホウ素濃度をICPプラズマ発光法により測定した。初期ホウ素濃度と各種焼成物添加後の残存ホウ素濃度の差を各種焼成物のホウ素吸着量とした。Ca2Al3混合物およびCaCO3Al3混合物の焼成物に対するホウ素吸着量の焼成温度依存性を図7に示す。図示のように、CaAlモル比に拘わらず、1273K付近で最も高いホウ素吸着量を示した。また、Ca2Al3混合物およびCaCO3Al3混合物を1273Kで焼成したもののホウ素吸着量のCaAlモル比依存性を図8に示す。図示のように、CaAlモル比2~5付近で最大のホウ素吸着量を示した。これらのことから、これらの焼成物ではCaAlモル比2~5付近で高いホウ素吸着量を示し、焼成温度はより高い方が高いホウ素吸着量を示すと言える。8各種焼成物によるクロムイオンの吸着酸化クロムを溶解した水溶液50mLに各種焼成物05gを添加し、よく混合したのち、1日間、室温で放置した。その後、溶液中の沈殿物をろ過し、ろ液中に残存するCr濃度をICPプラズマ発光法により測定した。初期Cr濃度と各種焼成物添加後の残存Cr濃度の差を、各種焼成物のCr6吸着量とした。Ca2Al3混合物およびCaCO3Al3混合物の焼成物に対するCr6吸着量の焼成温度依存性を、図9に示す。図示のように、CaAlモル比に拘わらず、1273K付近で最も高いCr6吸着量を示した。また、Ca2Al3混合物およびCaCO3Al3混合物を1273Kで焼成したもののCr6吸着量のCaAlモル比依存性を、図10に示す。同図には吸着条件として、焼成物水溶液05g50mL10gLの場合のほか、焼成物水溶液01g50mL2gLの場合の結果も併せて示す。図示のように、CaAlモル比2~5付近で最大のCr6吸着量255mgg焼成物を示した。これらのことから、これらの焼成物ではCaAlモル比2~5付近で高いCr6吸着量を示し、焼成温度はより高い方が高いCr6吸着量を示すことがわかった。9各種焼成物によるクロムイオンの吸着塩化クロムを溶解した水溶液50mLに各種焼成物05gを添加し、よく混合したのち、1日間、室温で放置した。その後、溶液中の沈殿物をろ過し、ろ液中に残存するCr濃度をICPプラズマ発光法により測定した。初期Cr濃度と各種焼成物添加後の残存Cr濃度の差を、各種焼成物のCr3吸着量とした。各種焼成物作成時の原料中のCaAlモル比がCr3吸着量に及ぼす影響を図11に示す。図示のように、Ca2Al3混合物の焼成物のうち、焼成温度600、800および1000°Cで焼成したものは、いずれもCaAlモル比05~15の間で、CaAlモル比によらず溶液中に添加したCr3の全量を吸着し、最大のCr3吸着量52mgg焼成物を示した。CaCO3Al3混合物の焼成物においても、高いCr3吸着量を示すと推定される。ただし、前記推定は、本発明を制限及び限定しない。10Ca2Al3混合物CaAl5の焼成物によるホウ素及びクロム以外のイオンの吸着表1に示すように、所定量の1mmolLの各種化合物吸着対象イオンの発生源の水溶液にCa2Al3混合物CaAl5の焼成物焼成温度:1000°Cを所定量添加し、よく混合した後、1日間、室温で放置した。その後、溶液中の沈殿物をろ過し、ろ液中に残存する各種化合物由来の各種イオンの濃度をICPプラズマ発光法により測定した。各種イオンの初期濃度とCa2Al3混合物CaAl5の焼成物添加後に残存した各種イオンの濃度の差を、Ca2Al3混合物CaAl5の焼成物の各種イオン吸着量mgg焼成物とした。表1に示すとおり、Ca2Al3混合物CaAl5の焼成物は、ホウ素及びクロム以外のイオンも吸着することがわかった。なお、表1において、最大吸着量は、溶液中の各種イオンが全て吸着したと仮定した場合の理論計算値である。11CaCO3Al3混合物CaAl5の焼成物によるホウ素及びクロム以外のイオンの吸着表2に示すように、所定量の1mmolLの各種化合物吸着対象イオンの発生源の水溶液にCaCO3Al3混合物CaAl5の焼成物焼成温度:1000°Cを所定量添加し、よく混合した後、1日間、室温で放置した。その後、溶液中の沈殿物をろ過し、ろ液中に残存する各種化合物由来の各種イオンの濃度をICPプラズマ発光法により測定した。各種イオンの初期濃度とCaCO3Al3混合物CaAl5の焼成物添加後に残存した各種イオンの濃度の差を、CaCO3Al3混合物CaAl5の焼成物の各種イオン吸着量mgg焼成物とした。表2に示すとおり、CaCO3Al3混合物CaAl5の焼成物は、ホウ素及びクロム以外のイオンも吸着することがわかった。なお、表2において、最大吸着量は、溶液中の各種イオンが全て吸着したと仮定した場合の理論計算値である。12Ca2Al23混合物CaAl1~3の焼成物によるクロムイオン3価クロムの吸着1mmolLの塩化クロムCrCl3を溶解した水溶液Cr濃度52mgL50mLにCa2Al23混合物CaAl1~3の焼成物焼成温度:1000°Cを01g添加し、よく混合した後、1日間、室温で放置した。その後、溶液中の沈殿物をろ過し、ろ液中に残存するCr濃度をICPプラズマ発光法により測定した。初期Cr濃度とCa2Al23混合物CaAl1~3の焼成物添加後の残存Cr濃度の差を、Ca2Al23混合物CaAl1~3の焼成物のCr3吸着量mgg焼成物とした。Ca2Al23混合物CaAl1~3の焼成物焼成温度:1000°CにおけるCr3吸着量のモル比依存性を、表3に示す。表3に示すとおり、CaAlモル比2以上で高いCr3吸着量を示した。なお、表3において、最大吸着量は、溶液中のCr3が全て吸着したと仮定した場合の理論計算値である。13CaCl2Al3混合物CaAl5の焼成物によるクロムイオン3価クロムの吸着表4に示すように、1mmolLの塩化クロムCrCl3を溶解した水溶液Cr濃度52mgL50mLにCaCl2Al3混合物CaAl5の焼成物焼成温度:1000°Cを05g添加し、よく混合した後、1日間、室温で放置した。その後、溶液中の沈殿物をろ過し、ろ液中に残存するCr濃度をICPプラズマ発光法により測定した。初期Cr濃度とCaCl2Al3混合物CaAl5の焼成物添加後の残存Cr濃度の差を、CaCl2Al3混合物CaAl5の焼成物のCr3吸着量mgg焼成物とした。表4に示すとおり、CaCl2Al3混合物CaAl5の焼成物は、Cr3を吸着した。なお、表4において、最大吸着量は、溶液中のCr3が全て吸着したと仮定した場合の理論計算値である。14Ca2Al3混合物CaAl5の焼成物によるホウ素、クロムイオン6価クロム及びクロムイオン3価クロムの吸着表5に示すように、1mmolLのホウ酸H3BO4水溶液50mL、1mmolLの酸化クロムCrO3を溶解した水溶液Cr濃度52mgL50mL又は1mmolLの塩化クロムCrCl3を溶解した水溶液Cr濃度52mgL50mLにCa2Al3混合物CaAl5の焼成物焼成温度:1000°Cを05g添加し、よく混合した後、1日間、室温で放置した。その後、溶液中の沈殿物をろ過し、ろ液中に残存するホウ素濃度又はCr濃度をICPプラズマ発光法により測定した。初期ホウ素濃度又は初期Cr濃度とCa2Al3混合物CaAl5の焼成物添加後の残存ホウ素濃度又は残存Cr濃度の差を、Ca2Al3混合物CaAl5の焼成物のホウ素吸着量mgg焼成物、Cr6吸着量mgg焼成物又はCr3吸着量mgg焼成物とした。表5に示すとおり、Ca2Al3混合物CaAl5の焼成物は、ホウ素、Cr6及びCr3を吸着した。なお、表5において、最大吸着量は、溶液中のホウ素、Cr6又はCr3が全て吸着したと仮定した場合の理論計算値である。15Ca2の焼成物によるクロムイオン6価クロム及びクロムイオン3価クロムの吸着表6に示すように、1mmolLの酸化クロムCrO3を溶解した水溶液Cr濃度52mgL50mL又は10mmolLの塩化クロムCrCl3を溶解した水溶液Cr濃度520mgL50mLにCa2の焼成物焼成温度:1000°Cを所定量添加し、よく混合した後、1日間、室温で放置した。その後、溶液中の沈殿物をろ過し、ろ液中に残存するCr濃度をICPプラズマ発光法により測定した。初期Cr濃度とCa2の焼成物添加後の残存Cr濃度の差を、Ca2の焼成物のCr6吸着量mgg焼成物又はCr3吸着量mgg焼成物とした。表6に示すとおり、Ca2の焼成物は、Cr6及びCr3を吸着した。なお、表6において、最大吸着量は、溶液中のCr6又はCr3が全て吸着したと仮定した場合の理論計算値である。16Al3の焼成物によるクロムイオン6価クロムの吸着表7に示すように、1mmolLの酸化クロムCrO3を溶解した水溶液Cr濃度52mgL50mLにAl3の焼成物焼成温度:1000°Cを05g添加し、よく混合した後、1日間、室温で放置した。その後、溶液中の沈殿物をろ過し、ろ液中に残存するCr濃度をICPプラズマ発光法により測定した。初期Cr濃度とAl3の焼成物添加後の残存Cr濃度の差を、Al3の焼成物のCr6吸着量mgg焼成物とした。表7に示すとおり、Al3の焼成物は、Cr6を吸着した。なお、表7において、最大吸着量は、溶液中のCr6が全て吸着したと仮定した場合の理論計算値である。